(57)【要約】【課題】  積層包装材料が、急速に加熱され、揮発性物質、水蒸気及び空気が紙基材から膨張して、隣接する層に圧力がかかっても、紙基材に近接するアルミニウム箔及び酸化珪素蒸着ＰＥＴフィルムなどのバリア層のバリア性能を維持することができ、紙基材の内側面に積層された可撓性第１バリア層が紙基材からの湿気や水分を遮断し、その内側の高いガスバリア性を有する第２バリア層に対するバリア性能の劣化を未然に防止することができるという利点がある。【解決手段】  包装材料が、ポリオレフィン最外層、紙基材及びヒートシール性最内層を上記順序で含む包装材料であって、紙基材の内側面に可撓性第１バリア層が積層され、紙基材と最内層との間に１００（ｃｃ／ｍ２, ２４ｈｒ, １ ａｔｏｍ, ２３℃, ８０％ＲＨ）未満の酸素透過度を有する第２バリア層を設けられていることを特徴とする。【選択図】【特許請求の範囲】
【請求項１】
ポリオレフィン最外層、紙基材及びヒートシール性最内層を上記順序で含む包装材料であって、該紙基材の内側面に可撓性第１バリア層が積層され、該紙基材と該最内層との間に１００（ｃｃ／ｍ２, ２４ｈｒ, １ ａｔｏｍ, ２３℃, ８０％ＲＨ）未満の酸素透過度を有する第２バリア層を設けられていることを特徴とする包装材料。
【請求項２】
該第１バリア層が、該紙基材の内側面に直接に、溶融押出ラミネート法により、積層されたガスバリア性ポリマーであることを特徴とする包装材料。
【発明の詳細な説明】
【技術分野】
【０００１】
本発明は、包装容器に用いる可撓性に優れたバリア性包装材料に関する。
【背景技術】
【０００２】
牛乳、ジュースなど飲料などは、例えば、屋根型紙容器及びブリック型紙容器などで供給されている。包装容器は、用途に応じてバリア性に優れた包装材料から形成される。
包装材料の積層構造は、通常、ポリオレフィン最外層、紙基材、バリア層及びヒートシール性最内層を上記順序で積層された構造である。その構造は、適宜、付加的な層を含む。
【０００３】
バリア層は、バリア性材料単独又は混合の単層、バリア性材料を含む多層構造からなる。バリア性材料としては、アルミニウム箔、酸化珪素蒸着ポリエチレンフタレート、エチレン−ビニルアルコール共重合体、ナイロン樹脂等がある。バリア性材料を含む多層構造としては、ポリエチレンフィルム／アルミニウム箔、接着性ポリエチレン／酸化珪素蒸着ポリエチレンテレフタレートの２軸延伸フィルム（／接着剤）、ポリエチレンフィルム／接着剤／エチレン−ビニルアルコール共重合体フィルム／接着剤、ナイロン樹脂フィルム／接着剤等が挙げられる。バリア層の厚さは、通常５〜２０μｍである。
例えば、積層包装材料は、ポリオレフィン最外層、紙基材、ポリアミドを含むバリア層及びヒートシール性最内層を上記順序で積層された構造を有する。
【特許文献１】特開平０６−２６２７３９号公報
【０００４】
包装容器に用いる積層包装材料は、通常、容器形状への切断、積層包装材料のシール予定部分への加熱及び縦シール及び横シールのヒートシールによって一次形状に成形され、次いで、フラップが折り畳まれて最終形状に成形される。
【０００５】
しかしながら、積層包装材料のシール予定部分への加熱に際して、紙基材が急速に加熱され、紙基材に含まれていた揮発性物質、水蒸気、水分及び空気が、気化し、若しくは膨張して、隣接する層に圧力をかけて応力ストレスを生じさせる。隣接する層が熱により軟化すれば、更に隣接する層にストレスを及ぼす。
紙基材に近接する層に、アルミニウム箔及び酸化珪素蒸着ＰＥＴフィルムなどのバリア層が存在する場合、バリア性を有する層への外力によって、層にヒビ、割れ、ピンホールなどが生じてバリア性能を低下させる。
また、紙基材含有水分が、水分に敏感なバリア性ポリマーなどのバリア層に影響しその性能を劣化させる。
【発明の開示】
【発明が解決しようとする課題】
【０００６】
解決しようとする点は、積層包装材料が急速に加熱され、揮発性物質、水蒸気、水分及び空気が紙基材から気化し、若しくは膨張して、隣接する層に圧力がかかっても、紙基材に近接するアルミニウム箔及び酸化珪素蒸着ＰＥＴフィルムなどのバリア層のバリア性能を維持することができる包装材料を提供することである。
また、水分に敏感なバリア層に影響せず、その性能を劣化させない包装材料を提供することである。
【課題を解決するための手段】
【０００７】
本発明は、包装材料が、ポリオレフィン最外層、紙基材及びヒートシール性最内層を上記順序で含む包装材料であって、該紙基材の内側面に可撓性第１バリア層が積層され、該紙基材と該最内層との間に１００（ｃｃ／ｍ２, ２４ｈｒ, １ ａｔｏｍ, ２３℃, ８０％ＲＨ）未満の酸素透過度を有する第２バリア層を設けられていることを特徴とする。
この発明の好ましい態様において、第１バリア層が、該紙基材の内側面に直接に、溶融押出ラミネート法により、積層されたバリア性ポリマーであることを特徴とする。
【発明の効果】
【０００８】
積層包装材料が、例えば、ヒートシールのために、急速に加熱され、揮発性物質、水蒸気、水分及び空気が紙基材から気化し、若しくは膨張して、隣接する層に圧力がかかっても、紙基材に近接するアルミニウム箔及び酸化珪素蒸着ＰＥＴフィルムなどのバリア層のバリア性能を維持することができるという利点がある。
紙基材の内側面に積層された可撓性第１バリア層が紙基材からの湿気や水分を遮断し、その内側の高いガスバリア性を有する第２バリア層に対するバリア性能の劣化を未然に防止することができるという利点がある。
【発明を実施するための最良の形態】
【０００９】
本発明では、紙基材内側面に、加熱された紙基材からの膨張気体を遮断する可撓性第１バリア層を設けられている。
積層包装材料が部分的に若しくは全体的に、例えば、ヒートシールのために、急速に加熱されたときに、揮発性物質、水蒸気、水分及び空気が紙基材から気化し、若しくは膨張して、隣接する層に圧力をかける。第１ガスバリア層は、そのような条件であっても、そのような圧力に対して抵抗し、紙基材に近接する易破損性の第２バリア層を保護してそのバリア性能を維持する。
【００１０】
この発明において、第１バリア層は、紙基材層に積層可能であって、揮発性物質、水蒸気及び空気が紙基材から膨張して生じた圧力に耐えられる特性（耐熱性、層厚など）を有する材料からなる。第２バリア層には、例えば、ポリアミド（ナイロン−６（ＰＡ−６）、非晶性ポリアミド（ＡＰＡ）、メタキシレンジアミンとアジピン酸との縮合重合体（ナイロン-ＭＸＤ６））、エチレンビニルアルコール共重合体層（ＥＶＯＨ）、ポリエステル（ＰＥＴ）、非晶性ポリエステル（ＰＥＴＧ）及び天然アミノ酸ポリマー（ポリグルタミン酸、ＰＧＡ）など
を含む。
【００１１】
この発明において、第２バリア層は、１００（ｃｃ／ｍ２, ２４ｈｒ, １ ａｔｏｍ, ２３℃, ８０％ＲＨ）未満の酸素透過度を有する。
この発明の好ましい態様において、第２バリア層は、５０（ｃｃ／ｍ２, ２４ｈｒ, １ ａｔｏｍ, ２３℃, ８０％ＲＨ）未満の酸素透過度を有し、高い酸素バリア性を有する。
この発明の好ましい態様において、第２バリア層は、５（ｃｃ／ｍ２, ２４ｈｒ, １ ａｔｏｍ, ２３℃, ８０％ＲＨ）未満の酸素透過度を有し、より高い酸素バリア性を有する。
【００１２】
この発明において用いることができる基材としては、紙基材、合成紙基材、複合基材などがある。その種類として、晒紙（ＦＢＬ）、未晒紙（ＵＢＬ）、晒と未晒との抄き合わせ紙（ＤＵＰＬＥＸ）、クレーコート紙及び多層抄き合わせ紙（ＭＢ）などがある。
【００１３】
この発明において用いることができるポリオレフィン最外層及びポリオレフィン最内層のポリオレフィンは、例えばポリエチレン、ポリプロピレン、エチレン系共重合体などのポリオレフィン系樹脂である。高圧法による低密度ポリエチレン（ＬＤＰＥ）、線状低密度ポリエチレン（ＬＬＤＰＥ）、多環状オレフィン共重合体含有層、中密度ポリエチレンやポリエチレン、メタロセン触媒による線状低密度ポリエチレンなどがある。
多環状オレフィン共重合体は、多環状オレフィンとエチレン若しくはα−オレフィンとの共重合体、多環状オレフィンとモノ環状オレフィンとの共重合体、多環状オレフィンと非共役ジエンとの共重合体等が挙げられる
。
【００１４】
この発明において、必要に応じて層間を接着させる接着性樹脂層は、ポリエチレン（低密度ポリエチレン、線形低密度ポリエチレン、メタロセン触媒による線形低密度ポリエチレンなど）、エチレン−メタクリル酸共重合樹脂（ＥＭＡＡ）、エチレン−アクリル酸共重合樹脂（ＥＡＡ）、エチレン−エチルアクリル酸共重合樹脂（ＥＥＡ）、エチレン−酢酸ビニル共重合体（ＥＶＡ）及びアイオノマーなどから選ばれたものからなる。
【００１５】
この発明において、必要に応じて、付加的熱可塑性材料層を含む。この層は、例えば、低密度ポリエチレン、線状低密度ポリエチレン、中密度ポリエチレン、メタロセン触媒を用いて重合した線形低密度ポリエチレン、高密度ポリエチレンなどを含む。
【００１６】
この発明の好ましい態様において、第１及び第２のバリア層を有する。バリア層としては、アルミ箔、エチレンビニルアルコール共重合体層（ＥＶＯＨ）、ナイロン層、ポリ塩化ビニリデンフィルム、ポリ塩化ビニリデンコートフィルム等がある。ここで、バリヤー層としての無機酸化物の蒸着フィルムとしては、例えば、ポリオレフィン、ナイロン、ポリエステル、ポリビニルアルコール等の厚さ１０〜３０μ程度の熱可塑性樹脂フィルムに対して、酸化珪素、酸化錫、酸化亜鉛、酸化インジュウム、酸化チタン、酸化アルミニウム等の無機酸化物による厚さ１００〜５０００Å好ましくは２００〜１０００Å程度の薄膜層を、真空蒸着，スパッタリング，化学蒸着、プラズマ化学蒸着（ＰＣＶＤ）等によって形成したものがある。
この発明の好ましい態様において、第２バリア層は、アルミニウム箔又は、１００（ｃｃ／ｍ２, ２４ｈｒ, １ ａｔｏｍ, ２３℃, ８０％ＲＨ）未満の酸素透過度を有するバリア性材料層である。
【００１７】
この発明よる包装材料の製造において、通常の包装材料をラミネ−トする方法、例えば、ウエットラミネ−ション法、ドライラミネ−ション法、無溶剤型ドライラミネ−ション法、押し出しラミネ−ション法、Ｔダイ共押し出し成形法、共押し出しラミネ−ション法、インフレ−ション法、その他等で行うことができる。本発明においては、上記の積層を行う際に、必要ならば、例えば、コロナ処理、オゾン処理等の前処理をフィルムに施すことができ、また、例えば、イソシアネ−ト系（ウレタン系）、ポリエチレンイミン系、ポリブタジェン系、有機チタン系等のアンカ−コ−ティング剤、あるいはポリウレタン系、ポリアクリル系、ポリエステル系、エポキシ系、ポリ酢酸ビニル系、セルロ−ス系、その他等のラミネ−ト用接着剤等の公知のアンカ−コ−ト剤、接着剤等を使用することができる。
【実施例】
【００１８】
本発明による紙容器の包装材料を以下のように製造する。
クレーコートされた板紙の紙基材の内側へ直接、メタキシレンジアミンとアジピン酸との縮合重合体（ナイロン-ＭＸＤ６）を押出しラミネーション法により積層すると共に、紙基材の外側へ、低密度ポリエチレン（ＬＤＰＥ）最外層を押出しラミネーション法により積層する。
9μmアルミニウム箔を、ナイロン-ＭＸＤ６層面に、溶融接着性樹脂を介して押出しラミネーション法により積層し、更に、最内層として低密度ポリエチレン（ｍＬＬＤＰＥ）を積層する。
得られた包装材料の実施例の層構成は、
ＬＤＰＥ／紙基材／ＭＸＤ６／接着樹脂／アルミ箔／ＬＤＰＥ
【００１９】
実施例の包装材料を用いて200mlのレンガ型紙容器を製造したところ、ヒートシール等の加熱によるダメージが少なく、容器形成前の包装材料の持つガスバリア性能と殆ど変わりなく、ガスバリア性能が維持されている。
【産業上の利用可能性】
【００２０】
包装材料は、例えば、牛乳、乳酸菌飲料、液体ス−プ、果汁飲料、麦茶、緑茶、ウ−ロン茶、酒類その他等の液体食品を充填包装に適用することができる。